(57)【要約】      （修正有）【課題】アクリル酸誘導体及び水を含有する組成物から水を高度に除去する方法の提供。【解決手段】、（Ａ）式（Ｉ）で表されるアクリル酸誘導体及び（Ｂ）水を含有する組成物Ａから、水を除去する方法であって、前記組成物Ａをゼオライトと接触させる工程Ａを含む方法。ゼオライトが好ましくは３〜５Åの平均細孔径を有する合成ゼオライトであり、水の含量が、０．１〜２％（ｗ／ｗ）であることが望ましい、方法。2017036272.tif 000012（Ｒ１及びＲ２は夫々独立に、アルキル基、フルオロアルキル基、置換／非置換のアリール基、ハロゲン原子又はＨ；Ｒ３はアルキル基、フルオロアルキル基、置換／非置換のアリール基又はＨ；Ｘはアルキル基、フルオロアルキル基、ハロゲン原子又はＨ；）【選択図】なし【特許請求の範囲】
【請求項１】
（Ａ）
式（Ｉ）：
【化１】
2017036272.tif 000010
［式中、
Ｒ１、及びＲ２は、同一又は異なって、アルキル基、フルオロアルキル基、１個以上の置換基を有していてもよいアリール基、ハロゲン原子、又は水素原子を表し、
Ｒ３は、アルキル基、フルオロアルキル基、１個以上の置換基を有していてもよいアリール基、又は水素原子を表し、及び
Ｘは、アルキル基、フルオロアルキル基、ハロゲン原子、又は水素原子を表す。］
で表されるアクリル酸誘導体、及び
（Ｂ）水
を含有する組成物Ａから、水を除去する方法であって、
前記組成物Ａをゼオライトと接触させる工程Ａ
を含む方法。
【請求項２】
Ｒ１が、水素原子、炭素数１〜２０のアルキル基、又は炭素数１〜２０のフルオロアルキル基である請求項１に記載の方法。
【請求項３】
Ｒ２が、水素原子、炭素数１〜２０のアルキル基、又は炭素数１〜２０のフルオロアルキル基である請求項１又は２に記載の方法。
【請求項４】
Ｒ３が、炭素数１〜２０の直鎖状アルキル基である請求項１〜３のいずれか１項に記載の方法。
【請求項５】
Ｘが、炭素数１〜２０のアルキル基、フッ素原子、塩素原子、又は水素原子である請求項１〜４のいずれか１項に記載の方法。
【請求項６】
前記ゼオライトが合成ゼオライトである請求項１〜５のいずれか１項に記載の方法。
【請求項７】
前記ゼオライトが３〜５Åの平均細孔径を有する合成ゼオライトである請求項６に記載の方法。
【請求項８】
組成物Ａが、
（Ａ）
前記式（Ｉ）で表されるアクリル酸誘導体、及び水溶性の不純物を含有する組成物Ｂを水で洗浄すること、及び
当該洗浄により生じた水相を除去すること
によって得られた有機相である
請求項１〜７のいずれか１項に記載の方法。
【請求項９】
前記水溶性の不純物が、アルコール、及びアルデヒドからなる群より選択される１種以上である請求項８に記載の方法。
【請求項１０】
（Ａ）
式（Ｉ）：
【化２】
2017036272.tif 000011
［式中、
Ｒ１、及びＲ２は、同一又は異なって、アルキル基、フルオロアルキル基、１個以上の置換基を有していてもよいアリール基、ハロゲン原子、又は水素原子を表し、
Ｒ３は、アルキル基、フルオロアルキル基、１個以上の置換基を有していてもよいアリール基、又は水素原子を表し、及び
Ｘは、アルキル基、フルオロアルキル基、ハロゲン原子、又は水素原子を表す。］
で表されるアクリル酸誘導体、及び
（Ｂ）水
含有し、水の含有量が１０００〜２００００ｐｐｍ（ｗ／ｗ）の範囲内である組成物。
【発明の詳細な説明】
【技術分野】
【０００１】
本発明は水除去方法、特にアクリル酸誘導体、及び水を含有する組成物から水を除去する方法に関する。
【背景技術】
【０００２】
アクリル酸誘導体は、吸水性ポリマーの原料、無機ガラスの代用品として建築や乗物の窓材、照明器具のカバー、提灯看板、道路標識、日用品、事務用品、工芸品、腕時計の風防などに利用されるアクリル樹脂の原料、アクリル樹脂塗料の原料としても広く使用されている。また、含フッ素アクリル誘導体は医薬（例えば、抗生物質）の合成中間体、光学繊維のさや材料用の合成中間体、塗料用材料の合成中間体、半導体レジスト材料の合成中間体、及び機能性高分子の単量体等として有用である。
アクリル酸誘導体の製造方法としては、イソブチレンやプロピレンを酸化することでアクリル酸誘導体を製造する方法やエチレンやプロピン等を原料として遷移金属触媒を用いて製造する方法が知られている。
また、フッ素を含有するアクリル酸誘導体は、例えば、特許文献１には、２−フルオロプロピオン酸エステルをラジカル開始剤の存在下に、窒素−臭素結合を有する臭素化剤と反応させる方法が開示され、及び特許文献２には、３−ハロ−２−フルオロプロピオン酸誘導体を、少なくとも一種の塩基の存在下、及び少なくとも一種の重合禁止剤の存在下で、置換された２−フルオロアクリル酸誘導体へ転化させる方法が開示されている。
【先行技術文献】
【特許文献】
【０００３】
【特許文献１】特開２０１１−００１３４０号公報
【特許文献２】特表２０１２−５３０７５６号公報
【発明の概要】
【発明が解決しようとする課題】
【０００４】
アクリル酸誘導体の製造において、目的物であるアクリル酸誘導体を含有する組成物中に、水が混在する場合がある。
アクリル酸誘導体は、水によって加水分解されるので、当該水は、アクリル酸誘導体の安定性に悪影響を与える虞がある。
従って、具体的には、当該水は、微量であっても、アクリル酸誘導体を、前述した、医薬（例えば、抗生物質）の合成中間体、光学繊維のさや材料用の合成中間体、塗料用材料の合成中間体、半導体レジスト材料の合成中間体、及び機能性高分子の単量体等の用途に用いる場合、所望する反応に悪影響を与える虞がある。
また、当該水は、微量であっても、アクリル酸誘導体の保存性に悪影響を与える虞がある。
従って、アクリル酸誘導体、及び水を含有する組成物から水を高度に除去する方法の開発が望まれている。
本発明は、アクリル酸誘導体、及び水を含有する組成物から水を高度に除去する方法の提供を目的とする。
【課題を解決するための手段】
【０００５】
本発明者らは、鋭意検討の結果、
（Ａ）
式（Ｉ）：
【化１】
2017036272.tif 000002
［式中、
Ｒ１、及びＲ２は、同一又は異なって、アルキル基、フルオロアルキル基、１個以上の置換基を有していてもよいアリール基、ハロゲン原子、又は水素原子を表し、
Ｒ３は、アルキル基、フルオロアルキル基、１個以上の置換基を有していてもよいアリール基、又は水素原子を表し、及び
Ｘは、アルキル基、フルオロアルキル基、ハロゲン原子、又は水素原子を表す。］
で表されるアクリル酸誘導体、及び
（Ｂ）水
を含有する組成物Ａから、水を除去する方法であって、
前記組成物Ａをゼオライトと接触させる工程Ａ
を含む方法。
によって、前記課題が解決できることを見出し、本発明を完成するに至った。
【０００６】
本発明は、次の態様を含む。
【０００７】
項１．
（Ａ）
式（Ｉ）：
【化２】
2017036272.tif 000003
［式中、
Ｒ１、及びＲ２は、同一又は異なって、アルキル基、フルオロアルキル基、１個以上の置換基を有していてもよいアリール基、ハロゲン原子、又は水素原子を表し、
Ｒ３は、アルキル基、フルオロアルキル基、１個以上の置換基を有していてもよいアリール基、又は水素原子を表し、及び
Ｘは、アルキル基、フルオロアルキル基、ハロゲン原子、又は水素原子を表す。］
で表されるアクリル酸誘導体、及び
（Ｂ）水
を含有する組成物Ａから、水を除去する方法であって、
前記組成物Ａをゼオライトと接触させる工程Ａ
を含む方法。
項２．
Ｒ１が、水素原子、炭素数１〜２０のアルキル基、又は炭素数１〜２０のフルオロアルキル基である項１に記載の方法。
項３．
Ｒ２が、水素原子、炭素数１〜２０のアルキル基、又は炭素数１〜２０のフルオロアルキル基である項１又は２に記載の方法。
項４．
Ｒ３が、炭素数１〜２０の直鎖状アルキル基である項１〜３のいずれか１項に記載の方法。
項５．
Ｘが、炭素数１〜２０のアルキル基、フッ素原子、塩素原子、又は水素原子である項１〜４のいずれか１項に記載の方法。
項６．
前記ゼオライトが合成ゼオライトである項１〜５のいずれか１項に記載の方法。
項７．
前記ゼオライトが３〜５Åの平均細孔径を有する合成ゼオライトである項６に記載の方法。
項８．
組成物Ａが、
（Ａ）
前記式（Ｉ）で表されるアクリル酸誘導体、及び水溶性の不純物を含有する組成物Ｂを水で洗浄すること、及び
当該洗浄により生じた水相を除去すること
によって得られた有機相である
項１〜７のいずれか１項に記載の方法。
項９．
前記水溶性の不純物が、アルコール、及びアルデヒドからなる群より選択される１種以上である項８に記載の方法。
項１０．
（Ａ）
式（Ｉ）：
【化３】
2017036272.tif 000004
［式中、
Ｒ１、及びＲ２は、同一又は異なって、アルキル基、フルオロアルキル基、１個以上の置換基を有していてもよいアリール基、ハロゲン原子、又は水素原子を表し、
Ｒ３は、アルキル基、フルオロアルキル基、１個以上の置換基を有していてもよいアリール基、又は水素原子を表し、及び
Ｘは、アルキル基、フルオロアルキル基、ハロゲン原子、又は水素原子を表す。］
で表されるアクリル酸誘導体、及び
（Ｂ）水
含有し、水の含有量が１０００〜２００００ｐｐｍ（ｗ／ｗ）の範囲内である組成物。
項１１．
式（Ｉ）：
【化４】
2017036272.tif 000005
［式中、
Ｒ１、及びＲ２は、同一又は異なって、アルキル基、フルオロアルキル基、１個以上の置換基を有していてもよいアリール基、ハロゲン原子、又は水素原子を表し、
Ｒ３は、アルキル基、フルオロアルキル基、１個以上の置換基を有していてもよいアリール基、又は水素原子を表し、及び
Ｘは、アルキル基、フルオロアルキル基、ハロゲン原子、又は水素原子を表す。］
で表されるアクリル酸誘導体を含有する組成物を製造する方法であって、
項１〜９のいずれか１項に記載の方法を含む方法。
項１２．
式（Ｉ）：
【化５】
2017036272.tif 000006
［式中、
Ｒ１、及びＲ２は、同一又は異なって、アルキル基、フルオロアルキル基、１個以上の置換基を有していてもよいアリール基、ハロゲン原子、又は水素原子を表し、
Ｒ３は、アルキル基、フルオロアルキル基、１個以上の置換基を有していてもよいアリール基、又は水素原子を表し、及び
Ｘは、アルキル基、フルオロアルキル基、ハロゲン原子、又は水素原子を表す。］
で表されるアクリル酸誘導体を製造する方法であって、
項１〜９のいずれか１項に記載の方法を含む方法。
【発明の効果】
【０００８】
本発明によれば、アクリル酸誘導体、及び水を含有する組成物から水を高度に除去する方法が提供される。
【発明を実施するための形態】
【０００９】
用語
本明細書中、室温は、１０〜４０℃の範囲内の温度であることができる。
本明細書中の記号及び略号は、特に限定のない限り、本明細書の文脈に沿い、本発明が属する技術分野において通常用いられる意味に解される。
本明細書中、語句「含有する」は、語句「から本質的になる」、及び語句「からなる」を包含することを意図して用いられる。
【００１０】
本明細書中、「アルキル基」は、環状、直鎖状、又は分枝鎖状のアルキル基であることができる。
本明細書中、「アルキル基」は、例えば、炭素数１〜２０、炭素数１〜１２、炭素数１〜６、炭素数１〜４、又は炭素数１〜３のアルキル基であることができる。
本明細書中、「アルキル基」として、具体的には、例えば、メチル基、エチル基、プロピル基、イソプロピル基、ブチル基、イソブチル基、ｓｅｃ−ブチル基、ｔｅｒｔ−ブチル基、ペンチル基、ネオペンチル基、及びヘキシル基等の直鎖状、又は分枝鎖状のアルキル基が挙げられる。
本明細書中、「アルキル基」として、具体的には、また、例えば、シクロプロピル、シクロブチル、シクロペンチル、及びシクロヘキシル等の炭素数３〜６の環状のアルキル基（シクロアルキル基）が挙げられる。
【００１１】
本明細書中、「フルオロアルキル基」は、少なくとも１個の水素原子がフッ素原子で置換されたアルキル基である。
本明細書中、「フルオロアルキル基」が有するフッ素原子の数は、１個以上（例、１〜３個、１〜６個、１〜１２個、１個から置換可能な最大数）であることができる。
本明細書中、「フルオロアルキル基」は、例えば、炭素数１〜２０、炭素数１〜１２、炭素数１〜６、炭素数１〜４、又は炭素数１〜３のフルオロアルキル基であることができる。
本明細書中、「フルオロアルキル基」は、直鎖状、又は分枝鎖状のフルオロアルキル基であることができる。
本明細書中、「フルオロアルキル基」として、具体的には、例えば、フルオロメチル基、ジフルオロメチル基、トリフルオロメチル基、２，２，２−トリフルオロエチル基、ペンタフルオロエチル基、テトラフルオロプロピル基（例、ＨＣＦ２ＣＦ２ＣＨ２−）、ヘキサフルオロプロピル基（例、（ＣＦ３）２ＣＨ−）、ノナフルオロブチル基、オクタフルオロペンチル基（例、ＨＣＦ２ＣＦ２ＣＦ２ＣＦ２ＣＨ２−）、及びトリデカフルオロヘキシル基等が挙げられる。
【００１２】
本明細書中、「アリール基」としては、例えば、フェニル基、及びナフチル基等が挙げられる。
【００１３】
本明細書中、「ハロゲン原子」としては、例えば、フッ素原子、塩素原子、臭素原子、及びヨウ素原子等が挙げられる。
【００１４】
水分除去方法
本発明の水分除去方法は、
（Ａ）
式（Ｉ）：
【化６】
2017036272.tif 000007
［式中、
Ｒ１、及びＲ２は、同一又は異なって、アルキル基、フルオロアルキル基、１個以上の置換基を有していてもよいアリール基、ハロゲン原子、又は水素原子を表し、
Ｒ３は、アルキル基、フルオロアルキル基、１個以上の置換基を有していてもよいアリール基、又は水素原子を表し、及び
Ｘは、アルキル基、フルオロアルキル基、ハロゲン原子、又は水素原子を表す。］
で表されるアクリル酸誘導体（以下、アクリル酸誘導体（Ａ）と称する場合がある。）、及び
（Ｂ）水
を含有する組成物Ａから、水を除去する方法であって、
前記組成物Ａをゼオライトと接触させる工程Ａ
を含む。
【００１５】
本発明の水分除去方法に供される組成物Ａは、不純物として水を含有するアクリル酸誘導体（Ａ）であることができる。
すなわち、本発明の一態様は、不純物として水を含有するアクリル酸誘導体（Ａ）の粗精製物をゼオライトと接触させて当該水を除去することを含むアクリル酸誘導体（Ａ）の精製方法である。ここで、アクリル酸誘導体（Ａ）の粗精製物は、組成物Ａである。
【００１６】
当該アクリル酸誘導体（Ａ）は、本発明の方法を含む精製方法によって精製される化合物であることができる。
【００１７】
前記式（Ｉ）において、Ｒ１は、好ましくは、水素原子、炭素数１〜２０（好ましくは、炭素数１〜１２、より好ましくは、炭素数１〜６、更に好ましくは、炭素数１〜４、より更に好ましくは、炭素数１〜３、特に好ましくは、炭素数１、又は２）のアルキル基、又は炭素数１〜２０のフルオロアルキル基（好ましくは、炭素数１〜１２、より好ましくは、炭素数１〜６、更に好ましくは、炭素数１〜４、より更に好ましくは、炭素数１〜３、特に好ましくは、炭素数１、又は２）であり、更に好ましくは水素原子である。
【００１８】
前記式（Ｉ）において、Ｒ２は、好ましくは、水素原子、炭素数１〜２０（好ましくは、炭素数１〜１２、より好ましくは、炭素数１〜６、更に好ましくは、炭素数１〜４、より更に好ましくは、炭素数１〜３、特に好ましくは、炭素数１、又は２）のアルキル基、又は炭素数１〜２０のフルオロアルキル基（好ましくは、炭素数１〜１２、より好ましくは、炭素数１〜６、更に好ましくは、炭素数１〜４、より更に好ましくは、炭素数１〜３、特に好ましくは、炭素数１、又は２）であり、及び更に好ましくは水素原子である。
【００１９】
前記式（Ｉ）において、Ｒ３は、好ましくは、炭素数１〜２０（好ましくは、炭素数１〜１２、より好ましくは、炭素数１〜６、更に好ましくは、炭素数１〜４、より更に好ましくは、炭素数１〜３、特に好ましくは、炭素数１、又は２）の直鎖状アルキル基であ、より好ましくはメチル基、又はエチル基であり、及び更に好ましくはメチル基である。
【００２０】
前記式（Ｉ）において、好ましくは、Ｘが、炭素数１〜２０（好ましくは、炭素数１〜１２、より好ましくは、炭素数１〜６、更に好ましくは、炭素数１〜４、より更に好ましくは、炭素数１〜３、特に好ましくは、炭素数１、又は２）のアルキル基、フッ素原子、塩素原子、又は水素原子であり、及びより好ましくはメチル基、フッ素原子、又は水素原子であり、及び更にり好ましくはフッ素原子である。
【００２１】
前記式（Ｉ）において、
好ましくは、Ｒ３が炭素数１〜２０（好ましくは、炭素数１〜１２、より好ましくは、炭素数１〜６、更に好ましくは、炭素数１〜４、より更に好ましくは、炭素数１〜３、特に好ましくは、炭素数１、又は２）の直鎖状アルキル基であり、且つＸは、好ましくはメチル基、又はフッ素原子であり；
より好ましくはＲ３がメチル基、又はエチル基（更に好ましくはメチル基）であり、且つＸは、メチル基、又はフッ素原子である。
【００２２】
前記式（Ｉ）において、
好ましくは、
Ｒ１は、水素原子であり、
Ｒ２は、水素原子であり、
Ｒ３は、メチル基、又はエチル基（より好ましくはメチル基）であり、且つ
Ｘは、メチル基、フッ素原子、又は水素原子（より好ましくはフッ素原子）
である。
【００２３】
アクリル酸誘導体（Ａ）は、公知の製造方法又はこれに準じる方法により製造することができ、或いは商業的に入手可能である。
アクリル酸誘導体（Ａ）は、例えば、国際公開第２０１４／０３４９０６号に記載の製造方法、又はこれに準じる方法により製造することができる。
【００２４】
本発明の方法に供される組成物Ａは、液体であることが好ましい。
【００２５】
本発明の方法に供される組成物Ａにおいては、アクリル酸誘導体（Ａ）と水とが混和していることが好ましい。すなわち、本発明の方法に供される組成物Ａは、アクリル酸誘導体（Ａ）を含有する層と、水を含有する層とが分離していない、単一層であることが好ましい。
【００２６】
本発明の方法に供される組成物Ａにおける水の含有量の下限は、好ましくは１０００ｐｐｍ（ｗ／ｗ）、より好ましくは２０００ｐｐｍ（ｗ／ｗ）、及び更に好ましくは３０００ｐｐｍ（ｗ／ｗ）である。
本発明の方法に供される組成物Ａにおける水の含有量の上限は、好ましくは２００００ｐｐｍ（ｗ／ｗ）、より好ましくは１５０００ｐｐｍ（ｗ／ｗ）、更に好ましくは１００００ｐｐｍ（ｗ／ｗ）、である。
本発明の方法に供される組成物Ａにおける水の含有量は、好ましくは１０００〜２００００ｐｐｍ（ｗ／ｗ）の範囲内、より好ましくは２０００〜１５０００ｐｐｍ（ｗ／ｗ）の範囲内、更に好ましくは３０００〜１００００ｐｐｍ（ｗ／ｗ）の範囲内、の範囲内である。
【００２７】
本発明の方法に供される組成物Ａにおけるアクリル酸誘導体（Ａ）の含有率の下限は、特に限定されないが、例えば、８５％（ｗ／ｗ）、９０％（ｗ／ｗ）、９５％（ｗ／ｗ）、が例示される。
本発明の方法に供される組成物Ａにおけるアクリル酸誘導体（Ａ）の含有率の上限は、特に限定されないが、例えば、９０％（ｗ／ｗ）、９５％（ｗ／ｗ）、９９％（ｗ／ｗ）が例示される。
【００２８】
本発明の方法に供される組成物Ａにおける水／アクリル酸誘導体（Ａ）の量比の下限は、好ましくは１０００ｐｐｍ（ｗ／ｗ）、より好ましくは１０５０ｐｐｍ（ｗ／ｗ）、及び更に好ましくは１１００ｐｐｍ（ｗ／ｗ）、である。
本発明の方法に供される組成物Ａにおける水／アクリル酸誘導体（Ａ）の量比の上限は、好ましくは２５０００ｐｐｍ（ｗ／ｗ）、より好ましくは１８０００ｐｐｍ（ｗ／ｗ）、及び更に好ましくは１１０００ｐｐｍ（ｗ／ｗ）、である。
本発明の方法に供される組成物Ａにおける水／アクリル酸誘導体（Ａ）量比は、好ましくは１０００〜２５０００ｐｐｍ（ｗ／ｗ）の範囲内、より好ましくは１０５０〜１８０００ｐｐｍ（ｗ／ｗ）の範囲内、及び更に好ましくは１１００〜１１０００ｐｐｍ（ｗ／ｗ）の範囲内である。
【００２９】
本発明の方法に供される組成物Ａは、アクリル酸誘導体（Ａ）、及び水以外に、１種以上のその他の物質を含有していてもよい。
【００３０】
本発明の方法で用いられるゼオライトは、天然ゼオライト、又は合成ゼオライトあることができる。
【００３１】
本発明の方法で用いられるゼオライトは、好ましくは、例えば、合成ゼオライトである。
本発明の方法で用いられるゼオライトは、好ましくは、一般式：Ｍ２／ｎＯ・Ａｌ２Ｏ３・ｘＳｉＯ２・ｙＨ２Ｏ（Ｍは金属カチオンを表し、ｎはその原子価を表し、ｘは係数を表し、及びｙは係数を表す。）で示されるゼオライトである。Ｍは、好ましくは、ナトリウムカチオン、及びカリウムカチオンからなる群より選択される１種以上の金属カチオンである。
本発明の方法で用いられるゼオライトは、好ましくは、化学式：Ｎａ１２［（ＡｌＯ２）１２（ＳｉＯ２）１２］・２７Ｈ２Ｏで表されるゼオライトである。
【００３２】
本発明の方法で用いられるゼオライトは、好ましくは多孔質である。
【００３３】
本発明の方法で用いられるゼオライトは、好ましくは３〜５Å（好ましくは３〜４Å）の平均細孔径を有する。
【００３４】
このようなゼオライトは、商業的に入手可能である。その具体例としては、モレキュラーシーブ３Ａ、４Ａ、及び５Ａ（ユニオン昭和社）、並びにゼオラム３Ａおよび４Ａ（東ソー社）等が挙げられる。
本発明の方法で用いられるゼオライトは、好ましくは、例えば、モレキュラーシーブ３Ａ、又はモレキュラーシーブ４Ａであり、及びより好ましくは、例えば、モレキュラーシーブ４Ａである。
【００３５】
本発明の方法で用いられるゼオライトの形態は、例えば、粉末、顆粒、又はペレットであることができ、好ましくは粉末、又は顆粒である。
本発明の方法で用いられるゼオライトの重量平均粒径は、好ましくは１０μｍ以下、及びより好ましくは５μｍ以下である。ここで、粒径は、長径を意味する。本明細書中、ゼオライトの一次粒子が二次粒子を構成している場合、用語「重量平均粒径」は二次粒子の粒径を意味する。
【００３６】
本発明の方法においては、ゼオライトは、１種単独で、又は２種以上を組み合わせて用いられ得る。
【００３７】
本発明の方法において用いられるゼオライトを、その使用前に、活性化処理してもよい。
当該活性化処理の条件としては、例えば、真空中（10-1〜10-3mmHg）、300〜350℃の範囲内の温度で一晩加熱する等の乾燥処理が挙げられる。
本発明の方法においては、このような活性化処理を施していないゼオライトも、好適に使用できる。
【００３８】
本発明の方法におけるゼオライトの使用量は、例えば、組成物Ａが含有する水の１００質量部当たり、好ましくは０．１〜５０質量部の範囲内、より好ましくは０．３〜４０質量部、更に好ましくは０．５〜３０質量部の範囲内であることができる。
【００３９】
本発明の方法において、組成物Ａをゼオライトと接触させる方法は、組成物Ａをゼオライトと接触させることができる限り、特に制限されない。当該方法は、バッチ式の方法であってもよく、又は連続式の方法であってもよい。バッチ式の方法としては、例えば、容器内に収容した組成物Ａ内へゼオライトを投入し、所望により撹拌し、一定時間経過後、濾過等によりゼオライトを除去する方法が例示される。連続式の方法のとしては、例えば、ゼオライトを充填したカラムに組成物Ａを通液する方法が例示される。
【００４０】
本発明の方法において、組成物Ａをゼオライトと接触させるときの温度は、例えば、−１０〜５０℃の範囲内、又は０〜４０℃の範囲内であることができる。
本発明の方法において、組成物Ａをゼオライトと接触させるときの温度は、室温であることができる。
【００４１】
本発明の方法において、組成物Ａをゼオライトと接触させる時間は、所望する水の除去が可能である必要十分な長さに適宜設定すればよい。具体的には、当該時間は、例えば、バッチ式の場合、通常、１分間以上であることができ、及び、例えば、０．１〜５時間の範囲内、又は０．３〜２．５時間の範囲内であることができる。
【００４２】
本発明の方法に供される組成物Ａは、例えば、
（Ａ）
式（Ｉ）：
【化７】
2017036272.tif 000008
［式中、
Ｒ１、及びＲ２は、同一又は異なって、アルキル基、フルオロアルキル基、１個以上の置換基を有していてもよいアリール基、ハロゲン原子、又は水素原子を表し、
Ｒ３は、アルキル基、フルオロアルキル基、１個以上の置換基を有していてもよいアリール基、又は水素原子を表し、及び
Ｘは、アルキル基、フルオロアルキル基、ハロゲン原子、又は水素原子を表す。］
で表されるアクリル酸誘導体、及び水溶性の不純物を含有する組成物Ｂを水で洗浄すること、及び当該洗浄により生じた水相を除去することにより得られた有機相であることができる。
【００４３】
ここで、「水溶性の不純物」は、通常採用し得る条件の水洗浄における除去が可能な程度の水への溶解度を有する物質であればよい。
このような水溶性の不純物としては、例えば、メタノール、エタノール、及びプロパノール等のアルコール、並びにホルムアルデヒド等のアルデヒド等が挙げられる。当該不純物は、１種、又は２種以上であることができる。
【００４４】
このような水洗浄により得られた有機相である組成物Ａにおける、このような水溶性の不純物の含有量の合計は、好ましくは３％（ｗ／ｗ）以下、及びより好ましくは１％（ｗ／ｗ）以下であることができる。
【００４５】
本発明の方法で水の全部又は一部を除去された組成物Ａ（これを組成物Ａ’を称する場合がある。）の水含量の上限は、例えば、２０００ｐｐｍ（ｗ／ｗ）、１８００ｐｐｍ（ｗ／ｗ）、１６００ｐｐｍ（ｗ／ｗ）、１４００ｐｐｍ（ｗ／ｗ）、１２００ｐｐｍ（ｗ／ｗ）、１０００ｐｐｍ（ｗ／ｗ）、又は８００ｐｐｍ（ｗ／ｗ）であることができる。
当該組成物Ａ’の水含量の下限は、例えば、１００ｐｐｍ（ｗ／ｗ）、２００ｐｐｍ（ｗ／ｗ）、３００ｐｐｍ、４００ｐｐｍ（ｗ／ｗ）、５００ｐｐｍ（ｗ／ｗ）、又は６００ｐｐｍ（ｗ／ｗ）であることができる。
本発明の一態様においては、当該水含量の数値は、水／組成物Ａ’の量比であることができる。
本発明の一態様においては、当該水含量の数値は、水／アクリル酸誘導体（Ａ）の量比であることができる。
【実施例】
【００４６】
以下、実施例によって本発明を更に詳細に説明するが、本発明はこれに限定されるものではない。
実施例中の記号及び略号の意味を以下に示す。この他にも、本明細書中、本発明が属する技術分野において、通常用いられる記号及び略号が用いられ得る。
【００４７】
以下の実施例において、水含有量の測定はカールフィッシャー水分計により行った。
以下の実施例において、メタノール量の測定は、ガスクロマトグラフィーにより行った。
以下の実施例において、メタクリル酸メチル、及び２−フルオロアクリル酸メチルエステルの量の測定は、ガスクロマトグラフィーにより行った。
【００４８】
例Ａ
実施例Ａ１
５１００ｐｐｍ（ｗ／ｗ）の水を含有するメタクリル酸メチルの試料を用意した。当該試料にモレキュラーシーブ（ＭＳ４Ａ（粉末）、ユニオン昭和社）を５ｗｔ％添加し、０．５ｈ撹拌した。当該撹拌後の試料の水含有量は、１３５０ｐｐｍ（ｗ／ｗ）（すなわち、水除去率７３．５％）であった。
【００４９】
例Ｂ
水洗（メタノールを含有する試料からのメタノールの除去［水を含有する試料の用意］）
メタノール／２−フルオロアクリル酸メチルエステルの量比が４１．５％（ｗ／ｗ）である試料（水洗前の試料）を用意した。
当該試料（水洗前の試料）を、２．０倍質量の水で洗浄した。
当該水洗後の試料におけるメタノールの含有量は、メタノール／２−フルオロアクリル酸メチルエステルの量比として、０．５３％（ｗ／ｗ）であった。
２−フルオロアクリル酸メチルエステルの回収率は、６７．８％であった。
当該水洗後の試料における水含有量は、４９００ｐｐｍ（ｗ／ｗ）であった。
【００５０】
比較例Ｂ１、比較例Ｂ２、実施例Ｂ１、及び実施例Ｂ２（水の除去）
前記水洗に準じた方法により、それぞれ表１に示す含有量の水を含有する２−フルオロアクリル酸メチルエステルの試料を用意した。ここで、表１に示すように、各試料間で水含有量に差があるが、これは、調製ロットの違いによって生じ得る通常の差の範囲内である。なお、各試料のメタノールの含有量は、メタノール／２−フルオロアクリル酸メチルエステルの量比として、０．５３％（ｗ／ｗ）であった。
当該試料のそれぞれへ、５%(w/w)の量比で、乾燥剤としてMgSO4、モレキュラーシーブ４A（MS-4A（粉末）、ユニオン昭和社）、又はモレキュラーシーブ３A（MS-3A（粉末）、ユニオン昭和社）に添加し、５時間、又は２時間の間、緩やかに撹拌した。その後、濾過により乾燥剤を除去した試料を採取し、その水含有量を測定し、及び水減少率を算出した。表１に結果を示した。
【００５１】
【表１】
2017036272.tif 000009
【００５２】
表１に示した結果から明らかなように、モレキュラーシーブスを使用した場合、水を含有する２−フルオロアクリル酸メチルエステルの粗精製物から、高度に水を除去できた。一方、MgSO4は優れた脱水剤として汎用されているが、これを使用した場合、ある程度の効果はあったが、高度に水を除去することはできなかった。